(57)【要約】【課題】本発明は、軟化点が高く耐熱性に優れており、更にオープンタイムが長く様々な塗工方法に対応でき、特には繊維化スプレーにおいても十分な接着性を有するホットメルト組成物、さらにはその組成物を用いたマット及びカーペットの提供することを目的とする。【解決手段】本発明は、（Ａ）非晶性のオレフィン重合体を３０〜７０重量部、（Ｂ）（Ａ）を除く、非晶性ポリプロピレンを５〜３０重量部、（Ｃ）粘着付与樹脂を１０〜４０重量部含有することを特徴とするホットメルト組成物、さらにはその組成物を用いたマット及びカーペットである。【選択図】なし【特許請求の範囲】
【請求項１】
（Ａ）非晶性のオレフィン重合体を３０〜７０重量部、（Ｂ）（Ａ）を除く、非晶性ポリプロピレンを５〜３０重量部、（Ｃ）粘着付与樹脂を１０〜４０重量部の３成分を含有することを特徴とするホットメルト組成物。
【請求項２】
（Ａ）非晶性のオレフィン重合体の粘度が４００〜８，０００ｍＰａ・ｓ（１９０℃）である請求項１に記載のホットメルト組成物。
【請求項３】
（Ａ）非晶性のオレフィン重合体がプロピレンとブテン−１の共重合体である請求項１〜２に記載のホットメルト組成物。
【請求項４】
（Ｂ）（Ａ）を除く、非晶性ポリプロピレンのＭＦＲが２００〜１，０００（２３０℃−２．１６ｋｇ）である請求項１〜３に記載のホットメルト組成物。
【請求項５】
（Ｂ）（Ａ）を除く、非晶性ポリプロピレンがポリプロピレンとポリエチレンのランダムコポリマーである請求項１〜４に記載のホットメルト組成物。
【請求項６】
２ｍｍφビートでのオープンタイムが８０秒〜１５０秒でありかつ軟化点が１２０℃〜１６０℃である請求項１〜５に記載のホットメルト組成物。
【請求項７】
繊維化スプレーにより塗工し貼合可能な請求項１〜６に記載のホットメルト組成物。
【請求項８】
請求項１〜７に記載のホットメルト組成物を繊維化スプレーで塗工し貼合することによって製造されたマット及びカーペット。
【請求項９】
ポリオレフィンの素材から成る請求項８のマット及びカーペット。
【発明の詳細な説明】
【技術分野】
【０００１】
本発明は、軟化点が高く耐熱性に優れており、更にオープンタイムが長く繊維化スプレーにおいても十分な接着性を有するホットメルト組成物、さらにはその組成物を用いたマット及びカーペットに関する。
【背景技術】
【０００２】
近年、工業製品の製造方法の多様化に伴い、接着剤の塗工方法に於いても様々な方法が提案されている。中でも、ホットメルト接着剤は無溶剤であることから環境に優しい接着剤として広く用いられている。ホットメルト接着剤には、ロングオープンタイムと高温耐熱性という相反する性能を同時に満足することが要求されている。さらには、製造方法の多様化によって、様々な塗工方法に対応できるホットメルト接着剤の開発が望まれている。例えば、ホットメルト接着剤を基材に塗工した後、被着体の貼合せまでに時間を要する場合がある。そのような工程に対しては、ホットメルト接着剤を基材に塗工した後、長いオープンタイムでも十分な接着強度が発現でき、しかも高い耐熱性を示すようなホットメルト接着剤が求められている。また、例えば通気性を要する場合では、繊維化スプレーによる塗工方法にも対応できることが要求される。
【０００３】
一方、裁断などの後工程や商品の外観などの点から、冷却固化後には粘着性のないものが要求されている。
【０００４】
特開２０００−２２６５６１号公報には、非晶性のオレフィン重合体と結晶性ポリプロピレンワックス及び／または結晶性のポリエチレン重合体並びに粘着付与樹脂から成るホットメルト接着剤が開示されている。しかしながら、同公報によって得られるホットメルト接着剤は、オープンタイムが短いことが特徴であり、長いオープンタイムが得られなかった。（特許文献１）
【０００５】
特開平４−２３６２８８号公報には、非晶性ポリオレフィンと結晶性ポリプロピレンをから成るホットメルト接着剤が公開されている。しかしながら、同公報によって得られるホットメルト接着剤は、結晶性ポリプロピレンを用いているため長いオープンタイムを有していても繊維化スプレーでは十分な加工性が得られないという問題点があった。（特許文献２）
【０００６】
特開平２−８６６７６号公報には、プロピレン・ブテン−１ランダム共重合体単独あるいは粘着付与剤および樹脂類から成るホットメルト接着剤組成物が公開されている。しかしながら、同公報によって得られるホットメルト接着剤は、長いオープンタイムが得られるが十分な耐熱性が得られないという問題点があった。（特許文献３）
【０００７】
特開２００３−２２５１５３号公報には、通気性カーペットとその製造方法が公開されている。ホットメルト接着剤を筋状に塗工するため均一なカーペット表面を得ることができないという問題点があった。（特許文献４）
【特許文献１】特開２０００−２２６５６１号公報
【特許文献２】特開平４−２３６２８８号公報
【特許文献３】特開平２−８６６７６号公報
【特許文献４】特開２００３−２２５１５３号公報
【発明の開示】
【発明が解決しようとする課題】
【０００８】
本発明は、軟化点が高く耐熱性に優れており、更にオープンタイムが長く様々な塗工方法に対応でき、特には繊維化スプレーにおいても十分な接着性を有するホットメルト組成物、さらにはその組成物を用いたマット及びカーペットを提供することを目的とする。
【課題を解決するための手段】
【０００９】
本発明は、（Ａ）非晶性のオレフィン重合体を３０〜７０重量部、（Ｂ）（Ａ）を除く、非晶性ポリプロピレンを５〜３０重量部、（Ｃ）粘着付与樹脂を１０〜４０重量部の３成分を含有することを特徴とするホットメルト組成物である。
【００１０】
さらに本発明において、上記本発明のホットメルト組成物は繊維化スプレーが可能であり、及び繊維化スプレーにて塗工され貼合されたマット及びカーペットである。マット及びカーペットの素材としては、ポリオレフィンが望ましい。
【発明の効果】
【００１１】
本発明のホットメルト組成物は、軟化点が高く耐熱性に優れており、更にオープンタイムが長く様々な塗工方法に対応でき、特には繊維化スプレーにおいても十分な接着性を有すると共に通気性も有するため、マットやカーペットに好適に使用できる。
【発明を実施するための最良の形態】
【００１２】
本発明は、（Ａ）非晶性オレフィン重合体、（Ｂ）（Ａ）を除く、非晶性ポリプロピレン、及び（Ｃ）粘着付与樹脂の（Ａ）（Ｂ）（Ｃ）３成分から構成されるホットメルト組成物、またその組成物を用いたマット及びカーペットである。次にそれらの各構成について具体的に説明する。本発明のホットメルト組成物において（Ａ）非晶性のオレフィン重合体を３０〜７０重量部、好ましくは４０〜６０重量部、（Ｂ）（Ａ）を除く、非晶性ポリプロピレンを５〜３０重量部、好ましくは１０〜２５重量部、（Ｃ）粘着付与樹脂を１０〜４０重量部、好ましくは２０〜３０重量部含有することを特徴とするホットメルト組成物である。
【００１３】
本発明のホットメルト組成物における（Ａ）非晶性のオレフィン重合体は、１９０℃での粘度が４００〜８，０００ｍＰａ・ｓ、好ましくは１，５００〜５，０００ｍＰａ・ｓである。粘度が上記範囲にある場合、ホットメルト組成物の塗工性が良好となる。
【００１４】
また、本発明のホットメルト組成物における（Ａ）非晶性のオレフィン重合体がプロピレンとブテン−１の共重合体であることが好ましい。プロピレンとブテン−１の共重合体である場合、ホットメルト組成物のオープンタイムをより長く設計することができる。
【００１５】
さらに、本発明において、（Ａ）非晶性のオレフィン重合体はプロピレンのホモポリマー及びプロピレンとポリエチレン、ブテン−１などの共重合物の単独あるいは数種類のブレンドで使用することもできる。
【００１６】
本発明のホットメルト組成物における（Ｂ）（Ａ）を除く、非晶性ポリプロピレンは、２３０℃，２．１６ｋｇ荷重でのＭＦＲが２００〜１，０００であり、好ましくは４００〜６００である。ＭＦＲが上記範囲にある場合、ホットメルト組成物の軟化点が高く耐熱性が良好かつ塗工性が良好となる。
【００１７】
また、本発明のホットメルト組成物における（Ｂ）（Ａ）を除く、非晶性ポリプロピレンがプロピレンとポリエチレンのランダムコポリマーであることが好ましい。プロピレンとポリエチレンのランダムコポリマーである場合、ホットメルト組成物の塗工性がより良好となる。
【００１８】
本発明のホットメルト組成物における（Ｃ）粘着付与樹脂は、例えばロジン系、テルペン系、脂肪族系、芳香族系、脂環族系等あるいはその混合物である。粘着付与剤の軟化点は好ましくは９０〜１５０℃のものがよい。軟化点が上記範囲にある場合、耐熱性と耐ブロッキング性及び塗工性が良好となる。更に使用される被着体に対する接着性を考慮して配合するのが好ましい。
【００１９】
本発明のホットメルト組成物において樹脂温度が１８０℃で２ｍｍφビードでのオープンタイムが８０秒〜１５０秒であること、かつ軟化点が１２０℃〜１６０℃であることが好ましい。オープンタイムが上記範囲にある場合、ホットメルト組成物塗工後の幅広い貼合方法に対応できる。また、軟化点が上記範囲にある場合、ホットメルト組成物の耐熱性と塗工性を両立できる。
【００２０】
本発明において、（Ｂ）（Ａ）を除く、非晶性ポリプロピレンと（Ｃ）粘着付与樹脂を事前に混練混合することによって非晶性ポリプロピレンの融解性を向上させたものを使用しても良い。
【００２１】
本発明において、ホットメルト組成物に必要に応じて例えばステアリン酸アミドのような滑剤、例えばステアリン酸カルシウムのようなブロッキング防止剤、例えば炭酸カルシウムのような充填剤、例えばヒンダードフェノールのような酸化防止剤等を適宜加えても良い。
【００２２】
本発明のホットメルト組成物の調製は、加熱タイプ溶融撹拌槽などの溶融溶解槽に、好ましくは真空下、窒素気流下、通常温度１５０℃以上２５０℃以下で、撹拌羽根の回転により、各成分を順に溶融混合する方法、ニーダーの双状回転羽根により、加熱下シェアをかけて溶融混合する方法、単軸又は２軸の押出機のスクリューにより溶融混合する方法などにより行われる。
【００２３】
本発明のホットメルト組成物を用いて繊維化スプレーにより塗工し貼合することができる。繊維化スプレーは通常樹脂温度１８０〜２００℃の条件でホットメルト組成物を繊維状に塗工し、通気性のある接着剤層を得ることができる。接着剤層は通常３〜３００μｍ、好ましくは５〜１００μｍの範囲である。
【００２４】
さらに繊維化スプレー塗工し貼合することによって通気性を有したマット及びカーペットを製造することができる。基材の表皮や不織布は、特に限定されるものではないが、ポリオレフィンの素材から成る基材を使用した場合、基材とホットメルト組成物を分離することなくリサイクルが可能となる。
マット及びカーペットの素材としては、ポリプロピレンのようなポリオレフィンが望ましい。
【００２５】
本発明のホットメルト組成物を使用したマット及びカーペットの製造方法は、表層部と繊維集合体からなるバッキング部との間に溶融させた当該ホットメルト組成物を繊維状にスプレーし、プレスロール等にて圧着することによる。
【００２６】
本発明のホットメルト組成物を使用したマット及びカーペットに使用する表層部としてはニードルパンチマット、カーペット材やタフトマット、カーペット材を用いることが望ましい。また、通常の織編布や表面が起毛された織編布、立体織編布を使用してもよい。
【００２７】
マット、カーペット表層部を構成する素材としては、ウール、麻、綿等の天然繊維や、ポリエステル系、ポリアミド系、ポリオレフィン系、ポリエステル系、ポリアクリル系等の合成樹脂繊維がある。一般的に素材として使用されているもので構わない。また、素材については同一素材あるいは同一種類の繊維の組み合わせであっても、異素材または異種類の繊維の組み合わせであっても構わない。
【００２８】
基布にパイル糸を植設したタフトマット、カーペット材において、パイル糸の抜けを防止するためコーティング剤を用いてもよい。コーティング剤としては、天然ゴム、クロロプレンゴム、スチレンブタジエン共重合ラテックス等を使用することができる。
【００２９】
繊維集合体からなるバッキング部は、繊維から構成されるものであれば特に限定されるものではない。織物、編物、固綿を用いることができる。クッション性、吸音性、遮音性、通気性等、要求性能に応じて厚みや構成を適宜選択すればよい。
【実施例】
【００３０】
次に実施例によって本発明を説明するが、本発明はこれに限定されるものではない。
（実施例１〜２、比較例１）
（Ａ）非晶性ポリオレフィンａ（ハンツマン社製  レックスタックＲＴ−２７１５、粘度（１９０℃）１，５００ｍＰａ・ｓ、軟化点１１０℃、プロピレン−ブテン−１共重合体）、（Ａ）非晶性ポリオレフィンｂ（ハンツマン社製  レックスタックＲＴ−２３１５、粘度（１９０℃）１，５００ｍＰａ・ｓ、軟化点１３８℃、プロピレン−エチレン共重合体）、（Ｂ）非晶性ポリプロピレンｃ（三井住友ポリオレフィン社製  Ｅ−２３９、ＭＦＲ（２３０℃）５５０ｇ／１０ｍｉｎ、融点１３７℃、プロピレン−エチレンランダム共重合体）、（Ｃ）粘着付与樹脂ｄ（ヤスハラケミカル社製  クリアロンＰ−１２５（軟化点１２５℃、水添テルペン樹脂）をラボニーダーを用いて１８０℃でおよそ６０分間加熱混合し配合物を得た。この配合物を用いて各評価を行った。配合及び結果を表１に示す。
【００３１】
評価方法の記載
（１）オープンタイム：ホットメルト組成物において樹脂温度１８０℃、２ｍｍφビートでダンボールに塗工しオープンタイムを変化させセットタイム２秒にてダンボールと貼り合せた後、すぐに接着面を剥離した場合に９０％以上ダンボールが材料破壊する時の時間を測定した。
（２）繊維化スプレー性：ダイスのスリット（１１０ｍｍ×１ｍｍ、くし状シム０．５ｍｍ間隔）から樹脂温度１８０℃のホットメルト組成物を吐出させ、その両端（１１０ｍｍ×０．０２ｍｍ）から２００℃のホットエアー（０．３ＭＰａ）を吹き付けることによって目付け３００ｇ／ｍ２のニードルパンチポリプロピレン不織布バッキング材に繊維化したホットメルト組成物を塗工する。この直後、プレスロールにてポリプロピレンテープヤーン織物基布に３番３子ポリプロピレン紡績糸をタフトした目付け８００ｇ／ｍ２表層材と圧着しタフトカーペットを製造した。この場合、ホットメルト組成物が、きれいに繊維化されバッキング材に定着した場合を○とし、繊維化が不十分の場合を△、バッキング材に定着しない場合を×とした。また、マット、カーペットとして使用可能な強度としてバッキング材が材料破壊する場合を○とし、材料破壊しない場合を×とした。
【００３２】
【表１】
2007224100.tif 000002
【００３３】
表１に示した結果から明らかなように、本発明のホットメルト組成物は軟化点が高いにもかかわらず、オープンタイムが長く繊維化スプレーにおいても良好な塗工性を示している。
【産業上の利用可能性】
【００３４】
本発明のホットメルト組成物は、軟化点が高く耐熱性に優れており、更にオープンタイムが長く様々な塗工方法に対応でき、特には繊維化スプレーにおいても良好な塗工性を有している。さらに繊維化スプレー塗工し貼合することによって通気性を有したマット及びカーペットを製造することができる。また、ポリオレフィンの素材から成る基材を使用し
た場合、基材とホットメルト組成物を分離することなくリサイクルが可能となる。